СПОСОБ ГИДРОФОБИЗАЦИИ ЛИГНО-ЦЕЛЛЮЛОЗНЫХ МАТЕРИАЛОВ

1. Способ гидрофобизации лигно-целлюлозных материалов их пропиткой гидрофобизатором, отличающийся тем, что лигно-целлюлозный материал до или во время гидрофобизации пропитывают отверждаемой водной композицией, содержащей, по меньшей мере, одно сшиваемое соединение, выбранное из группы, включающей:
2
α) низкомолекулярные соединения V, содержащие, по меньшей мере, две присоединенные к атомам азота группы формулы CHOR, в которой R означает водород или алкил с 1-4 атомами углерода, и/или содержащие мостиковую 1,2-бисгидроксиэтан-1,2-диильную группу, соединяющую два атома азота,
β) форконденсаты соединения V и
γ) продукты взаимодействия или смеси соединения V, по меньшей мере, с одним спиртом, выбранным из группы, включающей алканолы с 1-6 атомами углерода, полиолы с 2-6 атомами углерода и олигоалкиленгликоли с 2-4 атомами углерода в алкилене.
2. Способ по п.1, причем гидрофобизатор содержит, по меньшей мере, один воск или воскоподобный полимер.
3. Способ по п.2, причем гидрофобизатор является водной дисперсией воска или воскоподобного полимера.
4. Способ по п.2, причем температура плавления частиц воскового компонента составляет, по меньшей мере, 75°С.
5. Способ по п.3, причем средний размер частиц диспергированного воскового компонента составляет менее 500 нм.
6. Способ по п.4, причем средний размер частиц диспергированного воскового компонента составляет менее 500 нм.
7. Способ по п.1, причем сшиваемое соединение выбрано из группы, включающей:
- 1,3-бис-(гидроксиметил)-4,5-дигидроксиимидазолидин-2-он,
- 1,3-бис-(гидроксиметил)-4,5-дигидроксиимидазолидин-2-он, модифицированный алканолом с 1-6 атомами углерода, полиолом с 2-6 атомами углерода и/или олигоалкиленгликолем,
- 1,3-бис-(гидроксиметил)карбамид,
- 1,3-бис-(метоксиметил)карбамид,
- 1-гидроксиметил-3-метилкарбамид,
- 1,3-бис-(гидроксиметил)имидазолидин-2-он (диметилолэтиленкарбамид),
- 1,3-бис-(гидроксиметил)-1,3-гексагидропиримидин-2-он (диметилолпропиленкарбамид),
- 1,3-бис-(метоксиметил)-4,5-дигидроксиимидазолидин-2-он,
- тетра-(гидроксиметил)-ацетилендикарбамид,
- низкомолекулярные меламино-формальдегидные смолы и
- низкомолекулярные меламино-формальдегидные смолы, модифицированные алканолом с 1-6 атомами углерода, полиолом с 2-6 атомами углерода или олигоалкиленгликолем (модифицированная меламино-формальдегидная смола).
8. Способ по п.1, причем содержание сшиваемого соединения в водной отверждаемой композиции составляет от 1 до 60 мас.% в пересчете на ее общую массу.
9. Способ по п.1, причем водная композиция дополнительно содержит катализатор, способствующий отверждению сшиваемого соединения.
10. Способ по п.9, дополнительно включающий отверждение сшиваемого соединения при повышенной температуре.
11. Способ по п.10, причем после отверждения осуществляют гидрофобизацию.
12. Способ по п.1, причем гидрофобизацию и пропитку содержащей отверждаемое соединение водной композицией осуществляют одновременно.
13. Способ по п.12, причем водная композиция содержит гидрофобизатор в диспергированном виде.
14. Способ по п.12, причем пропитку осуществляют при последовательном использовании пониженного и повышенного давления.
15. Способ по п.1, причем пропитку осуществляют при температуре ниже 50°С.
16. Способ по одному из пп.1-15, причем лигно-целлюлозным материалом является древесина или древесный материал.
17. Водная композиция, содержащая
a) по меньшей мере, один диспергированный в водной фазе гидрофобизатор и
b) по меньшей мере, одно сшиваемое соединение, выбранное из группы, включающей
2
α) низкомолекулярные соединения V, содержащие, по меньшей мере, две присоединенные к атомам азота группы формулы CHOR, в которой R означает водород или алкил с 1-4 атомами углерода, и/или содержащие мостиковую 1,2-бисгидроксиэтан-1,2-диильную группу, соединяющую два атома азота,
β) форконденсаты соединения V и
γ) продукты взаимодействия или смеси соединения V, по меньшей мере, с одним спиртом, выбранным из группы, включающей алканолы с 1-6 атомами углерода, полиолы с 2-6 атомами углерода и олигоалкиленгликоли с 2-4 атомами углерода в алкилене,
причем содержание гидрофобизатора в водной композиции составляет от 5 до
40 мас.% в пересчете на ее общее количество.
18. Водная композиция по п.17, причем диспергированный в водной фазе гидрофобизатор является воском или воскоподобным полимером.
19. Водная композиция по п.18, причем температура плавления частиц гидрофобизатора составляет, по меньшей мере, 75°С.
20. Водная композиция по одному из пп.17-19, причем средний размер частиц диспергированного гидрофобизатора составляет менее 500 нм.